СПЛАВ НА ОСНОВЕ МАГНИЯ
MAGNESIUM-BASED ALLOY

Изобретение относится к области цветной металлургии, в частности к составам сплавов на основе магния, которые могут быть использованы в автомобильной промышленности.
Известен сплав на основе магния, мас. %: цинк 1,8-2,5; неодим 0,8-1,2; цирконий 0,7-1,0; титан 0,1-0,2; магний - остальное [1].
Задачей изобретения является повышение прочности сплава.
Технический результат достигается тем, что сплав на основе магния, содержащий цинк, неодим, цирконий, титан, дополнительно включает бор и кадмий, причем компоненты находятся при следующем соотношении, мас. %: цинк 1,3-2,5; неодим 0,8-1,2; цирконий 0,3-0,5; титан 0,1-0,2; бор 0,01 -0,02; кадмий 2,0-3,0; магний - остальное.
В таблице приведены составы сплава.
Повышение прочности сплава на основе магния достигается комплексным влиянием компонентов, входящих в его состав. Цинк, кадмий, циркоий, неодим обеспечивают прочность сплава. Титан, бор измельчают структурные составляющие сплава.
2
2
2
Сплав выплавляют под флюсом ВИ2 (флюс содержит, мас. %: MgCl40,0-48,0; KCl 30,0-40,0; ВаС1 5,0; CaF 3,0-5,0) в стационарных толстостенных стальных тиглях. После рафинирования и модифицирования расплав отстаивают в течение 10-15 мин при температуре 700-720°С и разливают по металлическим формам (при заливке форм струю металла припудривают молотой серой для предотвращения загорания).
Источник информации
1. SU 1678881, С22С 23/04, 1991.